(57)【要約】【課題】本発明は、耐皮脂性、耐加湿白濁性が高く、かつ加湿条件下における誘電率変化を抑制することができる、透明導電性フィルム用粘着剤層を提供することを目的とする。【解決手段】２３℃、５５％Ｒ．Ｈ．環境下の周波数１００ｋＨｚの比誘電率が４以下であり、かつ、６０℃、９５％Ｒ．Ｈ．の環境下に１２０時間保存した後の水分率が１重量％以下であることを特徴とする、透明導電性フィルム用粘着剤層である。【選択図】図１
2018048342.tif 000002
【特許請求の範囲】
【請求項１】
２３℃、５５％Ｒ．Ｈ．環境下の周波数１００ｋＨｚの比誘電率が４以下であり、かつ、６０℃、９５％Ｒ．Ｈ．の環境下に１２０時間保存した後の水分率が１重量％以下であることを特徴とする、透明導電性フィルム用粘着剤層。
【請求項２】
６０℃、９５％Ｒ．Ｈ．の環境下における周波数１００ｋＨｚの比誘電率が、２３℃、５５％Ｒ．Ｈ．環境下の周波数１００ｋＨｚの比誘電率の１．２倍以下であることを特徴とする請求項１に記載の透明導電性フィルム用粘着剤層。
【請求項３】
前記水分率が０．６重量％以下であることを特徴とする請求項１又は２に記載の透明導電性フィルム用粘着剤層。
【請求項４】
前記粘着剤層が、ゴム系ポリマーを含むゴム系粘着剤組成物から形成されたものであることを特徴とする請求項１〜３のいずれかに記載の透明導電性フィルム用粘着剤層。
【請求項５】
前記ゴム系ポリマーが、共役ジエン化合物と芳香族ビニル化合物とを共重合することによって得られる共役ジエン系共重合体を含むことを特徴とする請求項４に記載の透明導電性フィルム用粘着剤層。
【請求項６】
透明プラスチックフィルム基材の一方の面に、金属酸化物により形成された透明導電性薄膜を有し、他方の面に機能層を有する透明導電性フィルムの一方の面に、請求項１〜５のいずれかに記載の透明導電性フィルム用粘着剤層を有することを特徴とする粘着剤層付き透明導電性フィルム。
【請求項７】
前記透明導電性フィルムの透明導電性薄膜上に、前記透明導電性フィルム用粘着剤層を有することを特徴とする請求項６に記載の粘着剤層付き透明導電性フィルム。
【請求項８】
前記透明導電性フィルムの機能層上に、前記透明導電性フィルム用粘着剤層を有することを特徴とする請求項６に記載の粘着剤層付き透明導電性フィルム。
【請求項９】
請求項６〜８のいずれに記載の粘着剤層付き透明導電性フィルムを少なくとも１つ有することを特徴とするタッチパネル。
【発明の詳細な説明】
【技術分野】
【０００１】
本発明は、耐皮脂性、耐加湿白濁性が高く、かつ加湿条件下における誘電率変化が小さい透明導電性フィルム用粘着剤層に関する。
【０００２】
また、本発明は、透明プラスチックフィルム基材の一方の面に、金属酸化物により形成された透明導電性薄膜を有し、他方の面に機能層を有する透明導電性フィルムの一方の面に、前記透明導電性フィルム用粘着剤層を有することを特徴とする粘着剤層付き透明導電性フィルムに関する。本発明の透明導電性フィルム用粘着剤層、又は粘着剤層付き透明導電性フィルムは、光学方式、超音波方式、静電容量方式、抵抗膜方式などのタッチパネルなどの入力装置の製造用途に好適に用いることができる。特に、静電容量方式のタッチパネルに好適に用いられる。
【０００３】
また、本発明の粘着剤層付き透明導電性フィルムは、適宜加工処理がなされた後に、タッチパネルなどにおける透明電極に用いられる。特に、粘着剤層付き透明導電性フィルムは、透明導電性薄膜をパターニングして、静電容量方式のタッチパネルの入力装置の電極基板に好適に用いられる。
【背景技術】
【０００４】
近年、携帯電話や携帯用音楽プレイヤー等の画像表示装置とタッチパネルを組み合わせて用いる入力装置が普及してきている。なかでも、静電容量方式のタッチパネルはその機能性から急速に普及してきている。
【０００５】
現在、タッチパネル用に用いる透明導電性フィルムとしては、透明プラスチックフィルム基材やガラスに、酸化インジウムスズ（ＩＴＯ）等の透明導電性薄膜が積層されたものが多く知られている。透明導電性フィルムは、他の部材に粘着剤層を介して積層される。
【０００６】
前記透明導電性フィルムが、静電容量方式のタッチパネルの電極基板に用いられる場合には、前記透明導電性薄膜がパターニングされたものが用いられる。このようなパターニングされた透明導電性薄膜を有する透明導電性フィルムは、他の透明導電性フィルム等とともに粘着剤層を介して積層して用いられる。これら透明導電性フィルムは、２本以上の指で同時に操作できるマルチタッチ方式の入力装置に好適に使用される。すなわち、静電容量方式のタッチパネルは、指などでタッチパネルに触れた際にその位置の出力信号が変化し、その信号の変化量がある閾値を超えた場合にセンシングする仕組みになっている。
【０００７】
上記のように、タッチパネルを構成する部材、フィルムの誘電率は、タッチパネルの応答性に関わっており重要な数値である。一方、近年、タッチパネルの普及に伴い、タッチパネルにはより高性能化が求められており、その構成部材である透明導電性フィルムや粘着剤層にも高性能が求められ、薄型化もそのひとつである。しかしながら、粘着剤層を単純に薄型化してしまうと設計した静電容量値が変わってしまうという問題がある。前記静電容量値の数値を変えないで、粘着剤層を薄型化するためには、粘着剤層の低誘電率化が求められる。また、視認性向上のために、印刷付ガラスやフィルムと光学フィルムとの空気層や液晶ディスプレイ（ＬＣＤ）上部の空気層を粘着剤層にて層間充填する場合があるが、その一方で、前記粘着剤層の誘電率が高いと誤作動が起きる可能性がある。かかる誤作動防止の観点からも、粘着剤層の低誘電率化が求められる。さらに、粘着剤層の低誘電率化によって、タッチパネルの応答速度や感度の向上が期待される。また、透明導電性フィルムやガラスを、粘着剤層を介して積層した積層物を、加湿条件下に曝露した際には粘着剤層が白濁してしまうという問題があり、耐加湿白濁性が求められている。
【０００８】
加湿白濁を抑制できる粘着剤層として種々のものが提案されており、例えば、６０℃、９５％Ｒ．Ｈ．の環境下に１２０時間保存した後の水分率が０．６５重量％以上である粘着剤層が知られている（例えば、特許文献１、２参照）。また、低誘電率の粘着剤層を実現できる粘着剤として、炭素数１０〜２４の分岐したアルキル基をエステル基の末端に有するアルキル（メタ）アクリレートを特定量含むモノマー成分を重合することにより得られた（メタ）アクリル系ポリマーを含む粘着剤等が知られている（例えば、特許文献３参照）。
【先行技術文献】
【特許文献】
【０００９】
【特許文献１】特開２０１１−９９０７８号公報
【特許文献２】特開２０１２−１７３３５４号公報
【特許文献３】特開２０１２−２４６４７７号公報
【発明の概要】
【発明が解決しようとする課題】
【００１０】
前記特許文献１、２においては、６０℃、９５％Ｒ．Ｈ．の環境下に１２０時間保存した後の水分率が０．６５重量％以上である、高い水分率を有する粘着剤層を用いることで加湿白濁を抑制しようとするものである。水分率を高い粘着剤層を用いることで、粘着剤層の加湿条件下における白濁は解消されるものの、加湿条件下での誘電率が高くなってしまうことが分かった。このように、加湿条件下において粘着剤層の誘電率が変化すると、当該粘着剤層を用いたタッチパネルを加湿条件下に使用した場合に誤動作が発生したり、感度が低下することがあった。
【００１１】
また、特許文献３に記載されているように、炭素数１０〜２４の分岐したアルキル基をエステル基の末端に有するアルキル（メタ）アクリレートを特定量用いることで粘着剤層の低誘電率化を実現できるものではあるが、当該粘着剤層を有する透明導電性フィルムでは、加湿条件下で粘着剤層が白濁してしまう、という問題があった。
【００１２】
また、タッチパネルは、素手が常時接触する状態で使用されるため、手の皮脂がタッチパネルに移行することは避けられない。当該タッチパネル表面に移行した皮脂は、徐々にタッチパネル内部の粘着剤層に移行し、当該粘着剤層が皮脂により膨潤してしまうという問題があり、耐皮脂性が求められている。しかしながら、従来、このような皮脂による粘着剤層の膨潤については十分に検討がなされておらず、特許文献１〜３においても、皮脂による粘着剤層の膨潤については何ら検討がなされていないものであった。
【００１３】
そこで、本発明は、耐皮脂性、耐加湿白濁性が高く、かつ加湿条件下における誘電率変化を抑制することができる、透明導電性フィルム用粘着剤層を提供することを目的とする。
【００１４】
また本発明は、前記透明導電性フィルム用粘着剤層を有する粘着剤層付き透明導電性フィルムや、当該粘着剤層付き透明導電性フィルムを有するタッチパネルを提供することも目的とする。
【課題を解決するための手段】
【００１５】
本発明者らは前記課題を解決すべく鋭意検討を重ねた結果、下記透明導電性フィルム用粘着剤層を見出し、本発明を完成するに至った。
【００１６】
すなわち、本発明は、２３℃、５５％Ｒ．Ｈ．環境下の周波数１００ｋＨｚの比誘電率が４以下であり、かつ、６０℃、９５％Ｒ．Ｈ．の環境下に１２０時間保存した後の水分率が１重量％以下であることを特徴とする、透明導電性フィルム用粘着剤層に関する。
【００１７】
６０℃、９５％Ｒ．Ｈ．の環境下における周波数１００ｋＨｚの比誘電率が、２３℃、５５％Ｒ．Ｈ．環境下の周波数１００ｋＨｚの比誘電率の１．２倍以下であることが好ましい。
【００１８】
前記水分率が０．６重量％以下であることが好ましい。
【００１９】
前記粘着剤層が、ゴム系ポリマーを含むゴム系粘着剤組成物から形成されたものであることが好ましい。
【００２０】
前記ゴム系ポリマーが、共役ジエン化合物と芳香族ビニル化合物とを共重合することによって得られる共役ジエン系共重合体を含むことが好ましい。
【００２１】
また、本発明は、透明プラスチックフィルム基材の一方の面に、金属酸化物により形成された透明導電性薄膜を有し、他方の面に機能層を有する透明導電性フィルムの一方の面に、前記透明導電性フィルム用粘着剤層を有することを特徴とする粘着剤層付き透明導電性フィルムに関する。
【００２２】
前記粘着剤層付き透明導電性フィルムにおいて、前記透明導電性フィルムの透明導電性薄膜上に、前記透明導電性フィルム用粘着剤層を有していても、前記透明導電性フィルムの機能層上に、前記透明導電性フィルム用粘着剤層を有していてもよい。
【００２３】
さらに、本発明は、前記粘着剤層付き透明導電性フィルムを少なくとも１つ有することを特徴とするタッチパネルに関する。
【発明の効果】
【００２４】
本発明の透明導電性フィルム用粘着剤層は、２３℃、５５％Ｒ．Ｈ．環境下の周波数１００ｋＨｚの比誘電率が４以下であり、かつ、６０℃、９５％Ｒ．Ｈ．の環境下に１２０時間保存した後の水分率が１重量％以下と小さいため、低誘電率で、耐加湿白濁性に優れた粘着剤層を実現することができ、かつ、加湿条件下における誘電率変化も小さく、当該粘着剤層を用いたタッチパネル等の誤作動を防止することができる。
【図面の簡単な説明】
【００２５】
【図１】（ａ）本発明の透明導電性フィルム用粘着剤層を適用した、粘着剤層付き透明導電性フィルムの一例を示す概略断面図である。（ｂ）本発明の透明導電性フィルム用粘着剤層を適用した、粘着剤層付き透明導電性フィルムの一例を示す概略断面図である。
【図２】本発明の透明導電性フィルム用粘着剤層が、透明導電性フィルムとの関係において適用される静電容量方式のタッチパネルの一例を示す図である。
【図３】耐加湿白濁性の各試験で用いた試験片の概略断面図である。
【発明を実施するための形態】
【００２６】
本発明の透明導電性フィルム用粘着剤層を、粘着剤層付き透明導電性フィルムの態様において、図面を参照しながら以下に説明する。
【００２７】
図１（ａ）、（ｂ）は、本発明の透明導電性フィルム用粘着剤層１が、透明導電性フィルム２上に設けられている実施形態を示す断面図である。図１（ａ）に示す透明導電性フィルム２は、透明プラスチックフィルム基材４の一方の面に、透明導電性薄膜３を有し、他方の面に機能層５を有する。当該透明プラスチックフィルム基材４の機能層５を有する側（すなわち、透明導電性薄膜３に対して反対側）に透明導電性フィルム用粘着剤層１を形成することができる。また、透明導電性フィルム用粘着剤層１の透明導電性フィルム２が貼り合わされていない側の粘着面は、実用に供されるまで離型フィルム（不図示）で保護してもよい。また、図１（ｂ）に示す透明導電性フィルム２は、図１（ａ）の透明導電性薄膜３と機能層５の貼り合せ位置を逆にしたものである。
【００２８】
前記透明プラスチックフィルム基材としては、特に制限されないが、透明性を有する各種のプラスチックフィルムが用いられる。当該プラスチックフィルムは１層のフィルムにより形成されている。例えば、その材料として、ポリエチレンテレフタレート、ポリエチレンナフタレート等のポリエステル系樹脂、アセテート系樹脂、ポリエーテルスルホン系樹脂、ポリカーボネート系樹脂、ポリアミド系樹脂、ポリイミド系樹脂、ポリオレフィン系樹脂、（メタ）アクリル系樹脂、ポリ塩化ビニル系樹脂、ポリ塩化ビニリデン系樹脂、ポリスチレン系樹脂、ポリビニルアルコール系樹脂、ポリアリレート系樹脂、ポリフェニレンサルファイド系樹脂等が挙げられる。これらの中で特に好ましいのは、ポリエステル系樹脂、ポリイミド系樹脂、及びポリエーテルスルホン系樹脂である。前記フィルム基材の厚みは、１５〜２００μｍであることが好ましい。
【００２９】
前記フィルム基材には、表面に予めスパッタリング、コロナ放電、火炎、紫外線照射、電子線照射、化成、酸化などのエッチング処理や下塗り処理を施して、この上に設けられる透明導電性薄膜、又はアンダーコート層の前記フィルム基材に対する密着性を向上させるようにしてもよい。また、透明導電性薄膜、又はアンダーコート層を設ける前に、必要に応じて溶剤洗浄や超音波洗浄などにより除塵、清浄化してもよい。
【００３０】
前記透明導電性薄膜の構成材料としては特に限定されず、インジウム、スズ、亜鉛、ガリウム、アンチモン、チタン、珪素、ジルコニウム、マグネシウム、アルミニウム、金、銀、銅、パラジウム、タングステン、カドミウムからなる群より選択される少なくとも１種の金属の金属酸化物が用いられる。当該金属酸化物には、必要に応じて、さらに上記群に示された金属原子を含んでいてもよい。例えば、特に限定はされないが、ＩＴＯ（酸化インジウムスズ）、ＺｎＯ、ＳｎＯ、ＣＴＯ（酸化カドミウムスズ）などが好ましく用いられ、ＩＴＯが特に好ましく用いられる。ＩＴＯとしては、酸化インジウム８０〜９９重量％及び酸化スズ１〜２０重量％を含有することが好ましい。透明導電性薄膜の厚みは、特に限定されないが、１０〜２００ｎｍ程度であり、薄膜の観点からは、１５〜４０ｎｍであることがより好ましく、２０〜３０ｎｍであることがさらに好ましい。
【００３１】
なお、図１には示していないが、透明プラスチックフィルム基材には、アンダーコート層を介して透明導電性薄膜を設けることができる。なお、アンダーコート層は複数層設けることができる。透明プラスチックフィルム基材と粘着剤層の間にオリゴマー移行防止層を設けることができる。
【００３２】
アンダーコート層は、無機物、有機物、又は無機物と有機物との混合物により形成することができる。例えば、無機物として、ＮａＦ（１．３）、Ｎａ３ＡｌＦ６（１．３５）、ＬｉＦ（１．３６）、ＭｇＦ２（１．３８）、ＣａＦ２（１．４）、ＢａＦ２（１．３）、ＳｉＯ２（１．４６）、ＬａＦ３（１．５５）、ＣｅＦ３（１．６３）、Ａｌ２Ｏ３（１．６３）などの無機物〔上記各材料の（）内の数値は光の屈折率である〕が挙げられる。これらのなかでも、ＳｉＯ２、ＭｇＦ２、Ａ１２Ｏ３などが好ましく用いられる。特に、ＳｉＯ２が好適である。上記の他、酸化インジウムに対して、酸化セリウムを１０〜４０重量部程度、酸化スズを０〜２０重量部程度含む複合酸化物を用いることができる。
【００３３】
また有機物としては、アクリル樹脂、ウレタン樹脂、メラミン樹脂、アルキド樹脂、シロキサン系ポリマー、有機シラン縮合物などが挙げられる。これらの有機物は、少なくとも１種が用いられる。特に、有機物としては、メラミン樹脂とアルキド樹脂と有機シラン縮合物の混合物からなる熱硬化型樹脂を使用するのが望ましい。
【００３４】
アンダーコート層の厚さは、特に制限されるものではないが、光学設計、前記フィルム基材からのオリゴマー発生防止効果の点から、通常、３００ｎｍ以下程度であり、１〜３００ｎｍ程度であることが好ましく、５〜３００ｎｍ程度であることがより好ましい。
【００３５】
前記機能層としては、例えば、視認性の向上を目的とした防眩処理（ＡＧ）層や反射防止（ＡＲ）層を設けることができる。防眩処理層の構成材料としては特に限定されず、例えば、電離放射線硬化型樹脂、熱硬化型樹脂、熱可塑性樹脂等を用いることができる。防眩処理層の厚みは０．１〜３０μｍが好ましい。反射防止層としては、酸化チタン、酸化ジルコニウム、酸化ケイ素、フッ化マグネシウム等が用いられる。反射防止層は複数層を設けることができる。
【００３６】
また機能層として、ハードコート（ＨＣ）層を設けることができる。ハードコート層の形成材料としては、例えば、メラミン系樹脂、ウレタン系樹脂、アルキド系樹脂、アクリル系樹脂、シリコーン系樹脂などの硬化型樹脂からなる硬化被膜が好ましく用いられる。ハードコート層の厚さとしては、０．１〜３０μｍが好ましい。厚さを０．１μｍ以上とすることが、硬度を付与するうえで好ましい。また前記ハードコート層上に、前記防眩処理層や反射防止層を設けることができる。
【００３７】
本発明の透明導電性フィルム用粘着剤層は、２３℃、５５％Ｒ．Ｈ．環境下の周波数１００ｋＨｚにおける比誘電率が４以下であり、３．５以下であることが好ましく、３．４以下であることがより好ましく、３．２以下であることがさらに好ましい。比誘電率が前記範囲になることで、当該粘着剤層を用いたタッチパネルが良好な応答速度や感度を得ることができる。また、本発明の透明導電性フィルム用粘着剤層の６０℃、９５％Ｒ．Ｈ．の環境下における周波数１００ｋＨｚの比誘電率についても前記範囲となることが好ましい。
【００３８】
本発明の透明導電性フィルム用粘着剤層は、６０℃、９５％Ｒ．Ｈ．の環境下における周波数１００ｋＨｚの比誘電率が、２３℃、５５％Ｒ．Ｈ．環境下の周波数１００ｋＨｚの比誘電率の１．２倍以下であることが好ましく、１．１倍以下であることがより好ましい。本発明の透明導電性フィルム用粘着剤層は、６０℃、９５％Ｒ．Ｈ．の環境下と、２３℃、５５％Ｒ．Ｈ．環境下における周波数１００ｋＨｚの比誘電率がほぼ同じであり、加湿条件下における誘電率変化も小さいものである。これにより、当該粘着剤層を用いたタッチパネル等の誤作動を防止することができる。
【００３９】
また本発明の透明導電性フィルム用粘着剤層の６０℃、９５％Ｒ．Ｈ．の環境下に１２０時間保存した後の水分率は、１.０重量％以下であり、０．８重量％以下であることが好ましく、０．６重量％以下であることがより好ましく、０．２重量％以下であることがさらに好ましい。水分率を前記範囲にすることで、加湿条件下における比誘電率変化を抑制することができるものである。
【００４０】
また本発明の透明導電性フィルム用粘着剤層は、粘着剤層の厚さが１００μｍの場合の、２３℃、５０％Ｒ．Ｈ．の環境下におけるヘイズ値が２％以下であることが好ましく、０〜１．５％であることがより好ましく、０〜１％であることがさらに好ましい。ヘイズが前記範囲であれば、前記粘着剤層が光学部材に用いられる場合に要求される透明性を満足することができる。また、ヘイズ値は２％以下であれば、光学用途として満足することができる。前記ヘイズ値が２％を超えると白濁が生じて光学フィルム用途として好ましくない。
【００４１】
また本発明の透明導電性フィルム用粘着剤層は、粘着剤層（厚さ：１００μｍ）を、６０℃、９５％Ｒ．Ｈ．の環境下に５００時間保存して、２３℃、５０％Ｒ．Ｈ．の環境下に取り出した直後のヘイズ値が、５％未満であることが好ましく、０％以上２％未満であることがより好ましい。前記範囲は耐加湿白濁性の観点から好ましい。
【００４２】
本発明の透明導電性フィルム用粘着剤層の形成に用いる粘着剤は、特に限定されるものではなく、２３℃、５５％Ｒ．Ｈ．環境下の周波数１００ｋＨｚの比誘電率が４以下であり、かつ、６０℃、９５％Ｒ．Ｈ．の環境下に１２０時間保存した後の水分率が１重量％以下となる粘着剤層を形成できるものであればよいが、例えば、ゴム系ポリマーをベースポリマーとするゴム系粘着剤組成物が好ましく使用できる。
【００４３】
前記ゴム系ポリマーとしては、１種の共役ジエン化合物を重合することによって得られる共役ジエン系重合体、２種以上の共役ジエン化合物を重合することによって得られる共役ジエン系共重合体、共役ジエン化合物と芳香族ビニル化合物とを共重合することによって得られる共役ジエン系共重合体を含むことができる。また、これらの水添物も好適に用いることができる。
【００４４】
前記共役ジエン化合物としては、重合可能な共役ジエンを有する単量体であれば特に限定されず、例えば１，３−ブタジエン、イソプレン、２，３−ジメチル−１，３−ブタジエン、１，３−ペンタジエン、３−メチル−１，３−ペンタジエン、１，３−ヘプタジエン、１，３−ヘキサジエンが挙げられる。これらの中でも、工業的入手の容易さの観点から、１，３−ブタジエン、イソプレン等が好ましい。また、これらは１種単独又は２種以上を併用してもよい。
【００４５】
ジエン系共重合体を構成するために用いられる芳香族ビニル化合物としては、共役ジエン化合物と共重合可能な芳香族ビニル構造を有する単量体であれば特に限定されず、例えば、スチレン、ｐ−メチルスチレン、α−メチルスチレン、ビニルエチルベンゼン、ビニルキシレン、ビニルナフタレン、ジフェニルエチレン等が挙げられる。これらの中でも、工業的入手の容易さの観点から、スチレンが好ましい。これらは１種単独又は２種以上を併用してもよい。
【００４６】
ジエン系共重合体は、ランダム共重合体であってもブロック共重合体であってもよく、また、共役ジエン化合物、芳香族ビニル化合物以外の化合物を共重合してもよい。
【００４７】
また、前記共役ジエン化合物と芳香族ビニル化合物とを共重合することによって得られる共役ジエン系共重合体は、共役ジエン化合物と芳香族ビニル化合物のモル比が、共役ジエン化合物／芳香族ビニル化合＝１０〜９０モル％／９０〜１０モル％であることが好ましい。
【００４８】
このような共役ジエン系（共）重合体としては、具体的には、ブタジエンゴム（ＢＲ）、イソプレンゴム（ＩＲ）、スチレン−ブタジエン共重合体（ＳＢＲ）、ブタジエン−イソプレン−スチレンランダム共重合体、イソプレン−スチレンランダム共重合体、スチレン−イソプレンブロック共重合体（ＳＩＳ）、ブタジエン−スチレン共重合体、スチレン−エチレン−ブタジエンブロック共重合体（ＳＥＢＳ）、アクリロニトリル−ブタジエンゴム（ＮＢＲ）等を挙げることができ、これらを１種単独で、又は２種以上を混合して用いることができる。これらの中でも、イソプレン−スチレン共重合体が好ましい。また、これらの水添物も好適に用いることができる。
【００４９】
また、前記共役ジエン系（共）重合体の他にも、イソブチレン（ＩＢ）等も用いることができる。前記ゴム系ポリマーは、１種単独で用いてもよく、２種以上を混合して用いてもよい。
【００５０】
本発明で用いるゴム系ポリマーは、前記共役ジエン系（共）重合体をベースポリマーとして含むものであることが好ましく、ゴム系ポリマー全体中に、前記共役ジエン系（共）重合体を５０重量％以上含むことが好ましく、７０重量％以上含むことが好ましく、８０重量％以上含むことがより好ましく、９０重量％以上含むことがより好ましい。また、上限値は特に限定されるものではなく、１００重量％（すなわち、共役ジエン系（共）重合体のみからなるゴム系ポリマー）であってもよい。
【００５１】
また、粘着剤性組成物は、前記ゴム系ポリマーをベースポリマーとして含むものであり、ゴム系ポリマーの添加量は、粘着剤組成物中、４０重量％以上であることが好ましく、５０重量％以上であることがより好ましく、６０重量％以上であることがさらに好ましい。また、上限値としては特に限定されないが、粘着剤組成物中、９０重量％以下であることが好ましい。
【００５２】
また、粘着剤組成物は、前記ゴム系ポリマーのほかに、架橋剤（例えば、ポリイソシアネート、アルキルエーテル化メラミン化合物など）、粘着付与剤（例えば、ロジン誘導体樹脂、ポリテルペン樹脂、石油樹脂、油溶性フェノール樹脂、ビニルトルエン樹脂など）、可塑剤、充填剤、老化防止剤などの適宜な添加剤を含んでいてもよい。これらの添加量は、粘着剤組成物中、６０重量％以下であることが好ましく、５０重量％以下であることがより好ましく、４０重量％以下であることがさらに好ましい。
【００５３】
本発明の透明導電性フィルム用粘着剤層の厚さは、特に限定されるものではなく、例えば、１〜３００μｍ程度であることが好ましく、１〜２００μｍであることがより好ましく、２〜１００μｍであることがさらに好ましく、２５〜１００μｍであることがさらに好ましい。
【００５４】
前記粘着剤層は、例えば、前記粘着剤を支持体に塗布し、溶剤などを乾燥除去することにより粘着シートとして形成することができる。粘着剤の塗布にあたっては、適宜に一種以上の溶剤を加えてもよい。
【００５５】
粘着剤の塗布方法としては、各種方法が用いられる。具体的には、例えば、ロールコート、キスロールコート、グラビアコート、リバースコート、ロールブラッシュ、スプレーコート、ディップロールコート、バーコート、ナイフコート、エアーナイフコート、カーテンコート、リップコート、ダイコーターなどによる押出しコート法などの方法が挙げられる。
【００５６】
前記加熱乾燥温度は、３０℃〜２００℃程度が好ましく、４０℃〜１８０℃がより好ましく、８０℃〜１５０℃がさらに好ましい。加熱温度を上記の範囲とすることによって、優れた粘着特性を有する粘着剤層を得ることができる。乾燥時間は、適宜、適切な時間が採用され得る。上記乾燥時間は、５秒〜２０分程度が好ましく、３０秒〜１０分がより好ましく、1分〜８分がさらに好ましい。
【００５７】
前記支持体としては、例えば、剥離処理したシートを用いることができる。剥離処理したシートとしては、シリコーン剥離ライナーが好ましく用いられる。
【００５８】
剥離処理したシート上に粘着剤層を形成した粘着シートは、前記粘着剤層が露出する場合には、実用に供されるまで剥離処理したシート（セパレーター）で粘着剤層を保護してもよい。実用に際しては、前記剥離処理したシートは剥離される。
【００５９】
セパレーターの構成材料としては、例えば、ポリエチレン、ポリプロピレン、ポリエチレンテレフタレート、ポリエステルフィルムなどのプラスチックフィルム、紙、布、不織布などの多孔質材料、ネット、発泡シート、金属箔、及びこれらのラミネート体などの適宜な薄葉体などを挙げることができるが、表面平滑性に優れる点からプラスチックフィルムが好適に用いられる。
【００６０】
そのプラスチックフィルムとしては、前記粘着剤層を保護し得るフィルムであれば特に限定されず、例えば、ポリエチレンフィルム、ポリプロピレンフィルム、ポリブテンフィルム、ポリブタジエンフィルム、ポリメチルペンテンフイルム、ポリ塩化ビニルフィルム、塩化ビニル共重合体フィルム、ポリエチレンテレフタレートフィルム、ポリブチレンテレフタレートフィルム、ポリウレタンフィルム、エチレン−酢酸ビニル共重合体フィルムなどが挙げられる。
【００６１】
前記セパレーターの厚みは、通常５〜２００μｍ、好ましくは５〜１００μｍ程度である。前記セパレーターには、必要に応じて、シリコーン系、フッ素系、長鎖アルキル系もしくは脂肪酸アミド系の離型剤、シリカ粉などによる離型、及び防汚処理や、塗布型、練り込み型、蒸着型などの帯電防止処理もすることもできる。特に、前記セパレーターの表面にシリコーン処理、長鎖アルキル処理、フッ素処理などの剥離処理を適宜おこなうことにより、前記粘着剤層からの剥離性をより高めることができる。
【００６２】
本発明の透明導電性フィルム用粘着剤層は、上記透明導電性フィルムの機能層又は透明導電性層に適用されて、粘着剤層付きの透明導電性フィルムとして用いられる。
【００６３】
前記粘着剤層は、透明導電性フィルムの機能層又は透明導電性層に直接塗布し、加熱乾燥等により溶媒を除去することにより、粘着剤層を透明導電性フィルム上に形成することができる。また、剥離処理したセパレーターに形成した粘着剤層を、適宜に透明導電性フィルムの機能層又は透明導電性層に転写して、粘着剤層付きの透明導電性フィルムを形成することができる。
【００６４】
なお、上記の粘着剤層付きの透明導電性フィルムの作製にあたって用いた、剥離処理したシートは、そのまま粘着剤層付き透明導電性フィルムのセパレーターとして用いることができ、工程面における簡略化ができる。
【００６５】
また、前記粘着剤層付きの透明導電性フィルムにおいて、粘着剤層の形成にあたっては、透明導電性フィルムの表面に、アンカー層を形成したり、コロナ処理、プラズマ処理などの各種易接着処理を施した後に粘着剤層を形成することができる。また、粘着剤層の表面には易接着処理をおこなってもよい。
【００６６】
上記粘着剤層付き透明導電性フィルムは、タッチパネルや液晶ディスプレイなどの種々の装置の形成などにおいて用いられる。特に、タッチパネル用電極板として好ましく用いることができる。タッチパネルは、種々の検出方式（例えば、抵抗膜方式、静電容量方式等）に好適に用いられる。
【００６７】
静電容量方式のタッチパネルは、通常、所定のパターン形状を有する透明導電性薄膜を備えた透明導電性フィルムがディスプレイ表示部の全面に形成されている。
【００６８】
本発明の粘着剤層付き透明導電性フィルムが用いられている静電容量方式のタッチパネルの一例を図２に示す。図２において、６は静電容量方式タッチパネルであり、７は装飾パネルであり、８は粘着剤層、又は粘着シートであり、９は透明導電性フィルムであり、１０はハードコートフィルムである。装飾パネル７は、ガラス板や透明アクリル板（ＰＭＭＡ板）であることが好ましい。ハードコートフィルム１０は、ＰＥＴフィルムなどの透明プラスチックフィルムにハードコート処理が施されたものが好ましい。
【００６９】
例えば、図２においては、２枚の透明導電性フィルム９に挟まれた粘着剤層８が、図１に示す本発明の透明導電性フィルム用粘着剤層１に該当する。
【００７０】
上記静電容量方式タッチパネル６は、本発明の透明導電性フィルム用粘着剤層１が用いられているので、耐皮脂性、耐加湿白濁性が高く、厚さを薄くすることができ、動作の安定性に優れる。また、外観や視認性が良好である。
【００７１】
また、上記構成以外のタッチパネルにおいても本発明の透明導電性フィルム用粘着剤層を用いることができる。具体的には、透明基体（例えば、ガラス等）／粘着剤層（又は粘着シート）／透明導電性フィルム／粘着剤層（又は粘着シート）／透明導電性フィルム／粘着剤層（又は粘着シート）／液晶表示装置（ＬＣＤ）；ＩＴＯ等の透明導電性薄膜付の透明基体（例えば、ガラス等）／粘着剤層（又は粘着シート）／透明導電性フィルム／粘着剤層（又は粘着シート）／液晶表示装置（ＬＣＤ）；の構成において適用することができる。
【実施例】
【００７２】
以下に、実施例によって本発明を具体的に説明するが、本発明はこれら実施例によって限定されるものではない。なお、各例中の部、及び％はいずれも重量基準である。実施例等における評価項目は下記のようにして測定を行った。
【００７３】
実施例１
イソプレンゴム系粘着剤（ＳＫダイン２５６３、綜研化学（株）製）を、片面をシリコーンで剥離処理した厚み３８μｍのポリエステルフィルム（商品名：ダイアホイルＭＲＦ、三菱樹脂（株）製）の剥離処理面に、最終的な厚みが１００μｍになるように塗布して塗布層を形成した。次いで、塗布層を８５℃で５分乾燥させて、ゴム系粘着剤層を形成し、粘着シートを作製した。また、粘着シートの粘着面には、前記片面をシリコーンで剥離処理した厚み３８μｍのポリエステルフィルム（商品名：ダイアホイルＭＲＦ、三菱樹脂（株）製）を、剥離処理面前記と粘着剤層が接するように貼り合せた。粘着剤層の両面に被覆されたポリエステルフィルムは、剥離ライナーとして機能する。
【００７４】
比較例１
（アクリル系ポリマー溶液の作製）
モノマー成分として、アクリル酸２−エチルヘキシル（２ＥＨＡ）６３重量部、Ｎ−ビニルピロリドン（ＮＶＰ）１５重量部、メタクリル酸メチル（ＭＭＡ）９重量部、アクリル酸ヒドロキシエチル（ＨＥＡ）１３重量部、及び重合溶媒として酢酸エチル１７５重量部を、セパラブルフラスコに投入し、窒素ガスを導入しながら１時間攪拌した。このようにして重合系内の酸素を除去した後、重合開始剤として２，２’−アゾビスイソブチロニトリル０．２重量部を加え、６５℃に昇温して５時間反応させた。その後７０℃に昇温し、２時間反応させた。その後、酢酸エチルを加え、固形分濃度３０重量％のアクリル系ポリマー溶液を得た。なお、上記アクリル系ポリマー溶液におけるアクリル系ポリマーの重量平均分子量は７５万であった。
【００７５】
（アクリル系粘着剤組成物の作製）
次に、上記アクリル系ポリマー溶液に、上記アクリル系ポリマー１００重量部に対して、架橋剤（イソシアネート系架橋剤、商品名：タケネート  Ｄ１１０Ｎ、三井化学（株）製）０．２５重量部を加えて混合し、アクリル系粘着剤組成物を得た。
【００７６】
（粘着シートの作製）
次に、上記アクリル系粘着剤組成物を、表面が剥離処理されたポリエチレンテレフタレートセパレーター（ＰＥＴセパレーター）（商品名：ＭＲＦ７５、三菱樹脂（株）製）の剥離処理面上に、乾燥後の厚みが１００μｍとなるように塗布し、１３５℃で２分間の加熱乾燥を行い、さらに、２３℃で１２０時間エージングを行って、粘着シート（アクリル系粘着剤層／剥離フィルムの構成を有する基材レス粘着シート）を得た。
【００７７】
比較例２
（アクリル系ポリマー溶液の作製）
モノマー成分として、アクリル酸２−エチルヘキシル（２ＥＨＡ）５９重量部、Ｎ−ビニルピロリドン（ＮＶＰ）１０重量部、メタクリル酸メチル（ＭＭＡ）２１重量部、アクリル酸ヒドロキシエチル（ＨＥＡ）１０重量部、及び重合溶媒として酢酸エチル１７５重量部を、セパラブルフラスコに投入し、窒素ガスを導入しながら１時間攪拌した。このようにして重合系内の酸素を除去した後、重合開始剤として２，２’−アゾビスイソブチロニトリル０．２重量部を加え、６５℃に昇温して５時間反応させた。その後７０℃に昇温し、２時間反応させた。その後、酢酸エチルを加え、固形分濃度３０重量％のアクリル系ポリマー溶液を得た。なお、上記アクリル系ポリマー溶液におけるアクリル系ポリマーの重量平均分子量は９０万であった。
【００７８】
アクリル系ポリマー溶液として、上記溶液を使用した以外は、比較例１と同様の操作を行い、粘着シートを作製した。
【００７９】
比較例３
（アクリル系ポリマー溶液の作製）
モノマー成分として、アクリル酸２−エチルヘキシル（２ＥＨＡ）６１重量部、Ｎ−ビニルピロリドン（ＮＶＰ）１４重量部、アクリル酸４−ヒドロキシブチル（４ＨＢＡ）２２重量部、アクリル酸ヒドロキシエチル（ＨＥＡ）３重量部、及び２種の光重合開始剤（商品名：イルガキュア１８４、ＢＡＳＦ社製）０．０５重量部及び光重合開始剤（商品名：イルガキュア６５１、ＢＡＳＦ社製）０．０５重量部を４つ口フラスコに投入してモノマー混合物を調製した。次いで、前記モノマー混合物を窒素雰囲気下で紫外線に曝露して部分的に光重合させることによって、重合率約１０重量％の部分重合物（アクリル系ポリマーシロップ）を得た。
【００８０】
上述したアクリル系ポリマーシロップの１００重量部に、トリメチロールプロパントリアクリレート（ＴＭＰＴＡ）０．０３５重量部と、シランカップリング剤（商品名：ＫＢＭ−４０３、信越化学工業（株）製）０．３部を添加した後、これらを均一に混合してモノマー成分を調製した。
【００８１】
（粘着シートの作製）
次いで、上記で調製したモノマー成分を、片面をシリコーンで剥離処理した厚み３８μｍのポリエステルフィルム（商品名：ダイアホイルＭＲＦ、三菱樹脂（株）製）の剥離処理面に、最終的な厚みが１００μｍになるように塗布して塗布層を形成した。次いで、塗布されたモノマー成分の表面に、片面をシリコーンで剥離処理した厚み３８μｍのポリエステルフィルム（商品名：ダイアホイルＭＲＦ、三菱樹脂（株）製）を、当該フィルムの剥離処理面が塗布層側になるようにして被覆した。これにより、モノマー成分の塗布層を酸素から遮断した。このようにして得られた塗布層を有するシートにケミカルライトランプ（（株）東芝製）を用いて照度５ｍＷ／ｃｍ２（約３５０ｎｍに最大感度をもつトプコンＵＶＲ−Ｔ１で測定）の紫外線を３６０秒間照射して、塗布層を硬化させて粘着剤層を形成し、粘着シートを作製した。粘着剤層の両面に被覆されたポリエステルフィルムは、剥離ライナーとして機能する。
【００８２】
上記実施例、及び比較例で得られた、粘着シート（サンプル）について以下の評価を行った。
【００８３】
＜水分率＞
実施例、及び比較例で得られた、粘着シートから１０ｃｍ２（５ｃｍ×２ｃｍ）切り出し、両側セパレーターを付けたまま加温加湿室（６０℃、９５％Ｒ．Ｈ．）に１２０時間投入した。加温加湿室から取り出してセパレーターを剥がしてアルミ箔にはりつけて秤量（Ｗ１（μｇ））し、これを試験片とした。アルミ箔の重量は、粘着シートに貼付する前に予め測定しておいた（Ｗ２（μｇ））。
次いで、上記試験片を、下記の加熱気化装置に入れ、１５０℃で加熱した時に発生したガスを、下記の電量滴定式水分測定装置の滴定セル内に導入し、上記ガス中の水分量（μｇ）を測定して、６０℃、９５％Ｒ．Ｈ．の環境下に１２０時間保存後の粘着剤層中の水分量（Ｗ３（μｇ））を測定した。そして、下記式により６０℃、９５％Ｒ．Ｈ．の環境下で１２０時間保存した後の粘着剤層の水分率（重量％）を算出した。なお、測定回数（ｎ数）は２回とし、平均値を算出した。
【００８４】
【数１】
2018048342.tif 000003
【００８５】
（分析装置）
電量滴定式水分測定装置：（株）三菱化学アナリテック製、ＣＡ−２００型
加熱気化装置：（株）三菱化学アナリテック製、ＶＡ−２００型
（測定条件）
方法：加熱気化法／１５０℃加熱
陽極液：アクアミクロンＡＫＫ
陰極液：アクアミクロンＣＸＵ
【００８６】
＜耐皮脂性＞
（皮脂液の調整）
トリグリセリド（商品名：Ｌｅｘｏｌ  ＧＴ−８６５、ＩＮＯＬＥＸ製）４１重量部、イソステアリン酸（和光純薬工業（株）製）１６．４重量部、スクアラン（和光純薬工業（株）製）１２重量部を均一に混合し、皮脂液を作製した。
【００８７】
（皮脂膨潤度の測定）
実施例、及び比較例で得られた粘着シートを３ｃｍ×３ｃｍに切りだし、片方のシリコーン処理を施したＰＥＴフィルムを剥離して、粘着面を１００μｍのＰＥＴフィルムの片面にハンドローラーで貼り付けた後、他方のシリコーン処理を施したＰＥＴフィルムを剥離して、粘着剤面をアルカリガラスの片面に貼り付けて試験片を得た（１００μｍのＰＥＴフィルム／粘着剤層／アルカリガラス）。得られた試験片を、調製された皮脂液に、５０℃、９５％Ｒ．Ｈ．の条件下１２０時間浸漬させ、膨潤後の面積（ｃｍ２）を測定した。
【００８８】
【数２】
2018048342.tif 000004
【００８９】
皮脂膨潤度は、以下の基準により評価した。 
◎：皮脂膨潤度が１．１未満（耐皮脂性が極めて良好）
○：皮脂膨潤度が１．１以上１．２未満（耐皮脂性が良好）
×：皮脂膨潤度が１．２以上（耐皮脂性が不良）
【００９０】
＜耐加湿白濁性＞
透明導電性フィルム（ＨＣ（クリアハードコート）層／ＰＥＴ層（ＰＥＴ基材層）／ＩＴＯ層の層構成を有するフィルム）を１４０℃の温度環境下に９０分放置してＩＴＯ層を結晶化させた。
【００９１】
粘着シートの一方のシリコーン処理を施したＰＥＴフィルムを剥離し、粘着面に、前記透明導電性フィルムのＨＣ層面が接するように貼り合わせた。そして、得られた積層構造体（シリコーン処理を施したＰＥＴフィルム／粘着剤層／透明導電性フィルム）から、シリコーン処理を施したＰＥＴフィルムを剥離し、粘着面とガラス（商品名：ＭＩＣＲＯ  ＳＬＩＤＥ  ＧＬＡＳＳ、品番：Ｓ−１１１１、松浪硝子（株）製）とを貼り合わせて、試験片とした。該試験片の概略断面図は、図３に示すように、ＩＴＯ層１１／ＰＥＴ基材層１２／ＨＣ層１３／粘着剤層１／ガラス１４からなる。
【００９２】
上記試験片のヘイズを、２３℃、５０％Ｒ．Ｈ．の環境下において、ヘイズメーター（商品名：ＨＭ−１５０、（株）村上色彩技術研究所製）を用いて測定した。そして、ヘイズ（初期ヘイズ）が２．０％以下であることを確認した。
【００９３】
次いで、上記試験片を６０℃、９５％Ｒ．Ｈ．の環境下（湿熱環境下）に５００時間保存した後、２３℃、５０％Ｒ．Ｈ．の環境下に取り出し、取り出し直後の試験片のヘイズを、上記と同様に測定し、下記基準で評価した。
◎：取り出し直後の試験片のヘイズが２．０％未満（極めて良好）
○：取り出し直後の試験片のヘイズが２．０％以上５．０％未満（良好）
×：取り出し直後の試験片のヘイズが５．０％以上（不良）
【００９４】
＜誘電率＞
粘着剤層（粘着シートからシリコーン処理を施したＰＥＴフィルムを剥離したもの）を、銅箔と電極の間に挟み以下の装置により周波数１００ｋＨｚにおける比誘電率を測定した。測定は３サンプルを作製し、それらの３サンプルの測定値の平均を誘電率とした。なお、粘着剤層の周波数１００ｋＨｚでの比誘電率は、ＪＩＳ  Ｋ  ６９１１に準じて、下記条件で測定した。
測定方法：容量法（装置：Ａｇｉｌｅｎｔ Ｔｅｃｈｎｏｌｏｇｉｅｓ Ｅ４９８０Ａ Ｐｒｅｃｉｓｉｏｎ ＬＣＲ Ｍｅｔｅｒ使用）
電極構成：１２．１ｍｍΦ、０．５ｍｍ厚みのアルミ板
対向電極：３ｏｚ  銅板
測定環境：２３℃、５５％Ｒ．Ｈ．
測定環境（加湿条件）：６０℃、９５％Ｒ．Ｈ．に、測定治具に粘着剤を固定した状態で３０分放置し、３０分後の誘電率を測定
【表１】
2018048342.tif 000005
【符号の説明】
【００９５】
１    透明導電性フィルム用粘着剤層
２    透明導電性フィルム
３    透明導電性薄膜
４    透明プラスチックフィルム基材
５    機能層
６    静電容量方式タッチパネル
７    装飾パネル
８    透明導電性フィルム用粘着剤層
９    透明導電性フィルム
１０  ハードコートフィルム
１１  ＩＴＯ層
１２  ＰＥＴ基材層
１３  ＨＣ層
１４  ガラス
【図１】
2018048342.tif 000006
【図２】
2018048342.tif 000007
【図３】
2018048342.tif 000008